(57)【特許請求の範囲】
【請求項１】
空気極と、金属リチウム又はリチウム含有物質を含む負極と、ゲル状の固体電解質とを備えるリチウム空気二次電池であって、
前記ゲル状の固体電解質は、固体電解質塩と、溶媒と、下記式（１）乃至式（３）：
【化１】
0005988986.tif 000008
（式中、Ｒ１は炭素原子数９乃至２３の脂肪族基を表し、Ｒ２は水素原子、又は炭素原子数１若しくは２の分枝鎖を有し得る炭素原子数１乃至４のアルキル基を表し、Ｒ３は−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）
【化２】
0005988986.tif 000009
（式中、Ｒ４は炭素原子数９乃至２３の脂肪族基を表し、Ｒ５乃至Ｒ７はそれぞれ独立して水素原子、炭素原子数１若しくは２の分枝鎖を有し得る炭素原子数１乃至４のアルキル基、又は−（ＣＨ２）ｎ−Ｘ基を表し、且つＲ５乃至Ｒ７のうち少なくとも一つ以上が−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）
【化３】
0005988986.tif 000010
（式中、Ｒ８は炭素原子数９乃至２３の脂肪族基を表し、Ｒ９乃至Ｒ１２はそれぞれ独立して水素原子、炭素原子数１若しくは２の分枝鎖を有し得る炭素原子数１乃至４のアルキル基、又は−（ＣＨ２）ｎ−Ｘ基を表し、且つＲ９乃至Ｒ１２のうち少なくとも一つ以上が−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）で表される化合物又はその薬学的に使用可能な塩のうちの少なくとも一種からなる脂質ペプチド型ゲル化剤とを含むことを特徴とする、
リチウム空気二次電池。
【請求項２】
前記ゲル状の固体電解質に含まれる溶媒が、鎖状炭酸エステルと、環状炭酸エステル類又はエーテル化合物の何れか一方を含むことを特徴とする、請求項１に記載のリチウム空気二次電池。
【請求項３】
前記鎖状炭酸エステル類が、炭酸ジメチル、炭酸ジエチル及び炭酸エチルメチルからなる群から選択される、請求項２に記載のリチウム空気二次電池。
【請求項４】
前記環状炭酸エステル類が、エチレンカーボネート又はプロピレンカーボネートである、請求項２に記載のリチウム空気二次電池。
【請求項５】
前記エーテル化合物が、１，２−ジメトキシエタンである、請求項２に記載のリチウム空気二次電池。
【請求項６】
前記ゲル状の固体電解質に含まれる溶媒が、鎖状炭酸エステル類、環状炭酸エステル類及び環状カルボン酸エステル類を含むことを特徴とする、請求項１に記載のリチウム空気二次電池。
【請求項７】
前記環状カルボン酸エステル類が、γ−ブチロラクトンである、請求項６に記載のリチウム空気二次電池。
【請求項８】
前記空気極が、白金、ロジウム、パラジウム、銀及びルテニウムからなる群から選択される貴金属、並びに、ペロブスカイト酸化物、マンガン酸化物、コバルト酸化物、酸化ニッケル、酸化鉄及び酸化銅からなる群から選択される金属酸化物のうちの少なくとも一種を触媒として担持させた多孔質カーボン或いは微細化カーボンを備えて構成されることを特徴とする、請求項１乃至請求項７のうち何れか一項に記載のリチウム空気二次電池。
【請求項９】
前記空気極が、マンガン酸化物を担持させた多孔質カーボンを備えて構成されることを特徴とする、請求項８に記載のリチウム空気二次電池。
【請求項１０】
前記負極が、金属リチウムであることを特徴とする、請求項１乃至請求項９のうち何れか一項に記載のリチウム空気二次電池。
【請求項１１】
前記ゲル状の固体電解質に含まれる固体電解質塩は、リチウムイオン二次電池に使用可能な固体電解質塩からなることを特徴とする、請求項１乃至請求項１０のうち何れか一項に記載のリチウム空気二次電池。
【請求項１２】
前記固体電解質塩は、ＬｉＮ（ＳＯ２Ｃ２Ｆ５）２、ＬｉＰＦ６、ＬｉＢＦ４、ＬｉＣｌＯ４、ＬｉＡｓＦ６、ＬｉＣＦ３ＳＯ３、ＬｉＮ（ＳＯ２ＣＦ３）２、及びこれらの混合物からなる群から選択される、請求項１１に記載のリチウム空気二次電池。
【発明の詳細な説明】
【技術分野】
【０００１】
本発明は、ゲル状の固体電解質を備えた金属空気電池、とくにリチウム空気電池に関し、詳細には、低分子脂質ペプチド型ゲル化剤を用いたイオン伝導性のゲル状固体電解質を備えたリチウム空気二次電池に関する。
【背景技術】
【０００２】
リチウム空気電池は、電池外部からの供給が可能な空気中の酸素を正極活物質として用いることから電池内に正極活物質を貯蔵する必要がなく、そのため、電池内に大量の負極活物質であるリチウム金属を充填することができ、非常に大きな放電容量を獲得でき、長時間駆動が可能になることが期待されている。【０００３】
例えば、特許文献１では、溶質として１ｍｏｌ／Ｌのビストリフロロメタンスルホン酸イミドリチウム（ＬｉＴＦＳＩ）を用い、有機溶媒として炭酸エチレン（エチレンカーボネート）と炭酸ジエチルの混合溶媒を用いて電解液を作製し、リチウム空気（酸素）電池の評価を行っている。
また、特許文献２では、電解液として、溶質に１ｍｏｌ／Ｌの六フッ化リン酸リチウム（ＬｉＰＦ６）を用い、有機溶媒に炭酸エチレン（エチレンカーボネート）と炭酸ジエチル（ジエチルカーボネート）の混合溶媒を用いてリチウム空気電池を作製し、評価を行っている。
いずれの文献でも、作製されたリチウム空気電池は、一般的なリチウムイオン電池と比較して、非常に大きな放電容量が得られている。【０００４】
しかしながら、これらの文献で紹介されたリチウムイオン電池において、電解液の一成分として用いられている有機溶媒は揮発性であるとともに、水との混和性もいくらか有するために、長期作動では安定性に課題があると考えられる。すなわち、長期の電池作動時には、正極側から電解液が揮発することによって電池抵抗が増大することが予想されるだけでなく、酸素および水分が電池内部に浸入することによって負極であるリチウム金属が腐食され、また水素の発生が懸念される。これらの現象は、リチウム空気電池の長時間放電という特徴を損ねる要因となる。
このような問題に対して、特許文献３では電解液を使用せずに、リチウムイオン伝導性固体電解質を用いたリチウム空気電池が提案されている。しかし、このリチウム空気電池は９５℃という比較的高い温度でしか作動させることができていない。【０００５】
一方、負極への水分の侵入を抑制するため、特許文献４では負極側に有機溶媒系の電解液を、空気極側に水溶液系の電解液をそれぞれ配備し、計２種の電解液を使用するリチウム空気電池が提案されている。このリチウム空気電池は、負極側の有機溶媒系の電解液と空気極側の水溶液系の電解液がリチウムイオンのみを伝導する固体電解質（セパレータ）で仕切られており、空気極側から負極側への水分の浸透が抑制され、安全性に優れている。
しかしながら、この方式では負極側（有機溶媒系）、空気極側（水溶液系）の電解液を別々に調製する必要があることや、各々をリチウムイオン固体電解質で仕切る必要があることから、電池製造の複雑化が懸念されるとともに、水溶液が空気極の電極活物質となるため、容量が制約される。
【先行技術文献】
【特許文献】
【０００６】
【特許文献１】特開２０１０−１７６９０７号公報
【特許文献２】特開２００８−１９８５９０号公報
【特許文献３】特開２０１０−３６９４号公報
【特許文献４】特開２０１０−１７６９４１号公報
【発明の概要】
【発明が解決しようとする課題】
【０００７】
このように、従来提案された文献において、電解質の一成分として用いられている有機溶媒は揮発性並びに水や酸素との混和性をいくらか有することから、長期作動では安定性に課題がある。
またこの課題に対して改善方法も提案されているものの、動作条件や電池容量が限定されるなど満足な結果が得られておらず、新たな検討が必要とされていた。【０００８】
本発明は、上記の事情に基づいてなされたものであり、その解決しようとする課題は、従来の液体状の電解質において問題とされた有機溶媒の揮発量を減少させ、水分の混入などを抑制した新規なリチウム空気電池を提供することにある。
【課題を解決するための手段】
【０００９】
本発明者らは、上記の課題を解決すべく鋭意研究を行った結果、リチウム空気電池の固体電解質として、低分子脂質ペプチド又はその薬学的に使用可能な塩からなる脂質ペプチド型ゲル化剤と、固体電解質塩及び溶媒とを含むゲル状の固体電解質を採用することにより、従来の電解質において問題とされた有機溶媒の揮発や水分の混入を抑制し、且つ、良好なイオン伝導性を有し、従来の液状の電解質を用いた電池と同様の充放電特性が得られることを見出し、本発明を完成させた。【００１０】
すなわち、本発明は、第１観点として、空気極と、金属リチウム又はリチウム含有物質を含む負極と、ゲル状の固体電解質とを備えるリチウム空気二次電池であって、
前記ゲル状の固体電解質は、固体電解質塩と、溶媒と、下記式（１）乃至式（３）：
【化１】
0005988986.tif 000002
（式中、Ｒ１は炭素原子数９乃至２３の脂肪族基を表し、Ｒ２は水素原子、又は炭素原子数１若しくは２の分枝鎖を有し得る炭素原子数１乃至４のアルキル基を表し、Ｒ３は−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）
【化２】
0005988986.tif 000003
（式中、Ｒ４は炭素原子数９乃至２３の脂肪族基を表し、Ｒ５乃至Ｒ７はそれぞれ独立して水素原子、炭素原子数１若しくは２の分枝鎖を有し得る炭素原子数１乃至４のアルキル基、又は−（ＣＨ２）ｎ−Ｘ基を表し、且つＲ５乃至Ｒ７のうち少なくとも一つ以上が−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）
【化３】
0005988986.tif 000004
（式中、Ｒ８は炭素原子数９乃至２３の脂肪族基を表し、Ｒ９乃至Ｒ１２はそれぞれ独立して水素原子、炭素原子数１若しくは２の分枝鎖を有し得る炭素原子数１乃至４のアルキル基、又は−（ＣＨ２）ｎ−Ｘ基を表し、且つＲ９乃至Ｒ１２のうち少なくとも一つ以上が−（ＣＨ２）ｎ−Ｘ基を表し、ｎは１乃至４の数を表し、Ｘはアミノ基、グアニジノ基、−ＣＯＮＨ２基、又は窒素原子を１乃至３個有し得る５員環若しくは６員環又は５員環と６員環から構成される縮合複素環を表す。）で表される化合物又はその薬学的に使用可能な塩のうちの少なくとも一種からなる脂質ペプチド型ゲル化剤とを含むことを特徴とする、
リチウム空気二次電池に関する。
第２観点として、前記ゲル状の固体電解質に含まれる溶媒が、鎖状炭酸エステルと、環状炭酸エステル類又はエーテル化合物の何れか一方を含むことを特徴とする、第１観点に記載のリチウム空気二次電池に関する。
第３観点として、前記鎖状炭酸エステル類が、炭酸ジメチル、炭酸ジエチル及び炭酸エチルメチルからなる群から選択される、第２観点に記載のリチウム空気二次電池に関する。
第４観点として、前記環状炭酸エステル類が、エチレンカーボネート又はプロピレンカーボネートである、第２観点に記載のリチウム空気二次電池に関する。
第５観点として、前記エーテル化合物が、１，２−ジメトキシエタンである、第２観点に記載のリチウム空気二次電池に関する。
第６観点として、前記ゲル状の固体電解質に含まれる溶媒が、鎖状炭酸エステル類、環状炭酸エステル類及び環状カルボン酸エステル類を含むことを特徴とする、第１観点に記載のリチウム空気二次電池に関する。
第７観点として、前記環状カルボン酸エステル類が、γ−ブチロラクトンである、第６観点に記載のリチウム空気二次電池に関する。
第８観点として、前記空気極が、白金、ロジウム、パラジウム、銀及びルテニウムからなる群から選択される貴金属、並びに、ペロブスカイト酸化物、マンガン酸化物、コバル
ト酸化物、酸化ニッケル、酸化鉄及び酸化銅からなる群から選択される金属酸化物のうちの少なくとも一種を触媒として担持させた多孔質カーボン或いは微細化カーボンを備えて構成されることを特徴とする、第１観点乃至第７観点のうち何れか一項に記載のリチウム空気二次電池に関する。
第９観点として、前記空気極が、マンガン酸化物を担持させた多孔質カーボンを備えて構成されることを特徴とする、第８観点に記載のリチウム空気二次電池に関する。
第１０観点として、前記負極が、金属リチウムであることを特徴とする、第１観点乃至第９観点のうち何れか一項に記載のリチウム空気二次電池に関する。
第１１観点として、前記ゲル状の固体電解質に含まれる固体電解質塩は、リチウムイオン二次電池に使用可能な固体電解質塩からなることを特徴とする、第１観点乃至第１０観点のうち何れか一項に記載のリチウム空気二次電池に関する。
第１２観点として、前記固体電解質塩は、ＬｉＮ（ＳＯ２Ｃ２Ｆ５）２、ＬｉＰＦ６、ＬｉＢＦ４、ＬｉＣｌＯ４、ＬｉＡｓＦ６、ＬｉＣＦ３ＳＯ３、ＬｉＮ（ＳＯ２ＣＦ３）２、及びこれらの混合物からなる群から選択される、第１１観点に記載のリチウム空気二次電池に関する。
【発明の効果】
【００１１】
本発明のゲル状の固体電解質を用いたリチウム空気二次電池は、従来提案された液状の電解質を用いたリチウム空気二次電池と遜色ない高い放電容量と優れた充放電特性を有する。
また本発明のリチウム空気二次電池は、電解質としてゲル状の固体電解質を用いていることから、電解液の外部への液漏れや揮発、電極物質（負極）の腐食を抑制できる。また電解質として用いたゲル状の固体電解質は、ゲル化剤である脂質ペプチドが系内で強固なネットワークを形成しており、これにより、空気極からの水分の混入を抑制できる。
そして前記脂質ペプチド型ゲル化剤はその骨格内に極性基であるアミノ基やカルボキシル基を有しているため、リチウムイオンと相互作用でき、それにより、電解質中でのリチウムイオンの解離、及びリチウムイオンの伝導を助長することができるため、ゲル化した状態（流動性が全く失われた状態）であっても、十分なリチウムイオン伝導能が発現できる。
【図面の簡単な説明】
【００１２】
【図１】図１は、実施例で製造したリチウム空気二次電池の模式図である。
【図２】図２は、リチウム空気二次電池（１）の定電流充放電試験の結果を示す図である。
【図３】図３は、リチウム空気二次電池（２）の定電流充放電試験の結果を示す図である。
【図４】図４は、リチウム空気二次電池（２）と液体電解質（電解液）を用いたセルの定電流充放電試験の結果を示す図である。
【図５】図５は、リチウム空気二次電池（３）の定電流充放電試験の結果を示す図である。
【図６】図６は、リチウム空気二次電池（４）の定電流充放電試験の結果を示す図である。
【図７】図７は、リチウム空気２次電池（４）の交流インピーダンス測定から得られたゲル状の固体電解質の伝導度を示す図である。
【図８】図８は、実施例に用いたゲルのインピーダンス特性を示す図である。
【図９】図９は、実施例に用いたゲル状の固体電解質と液体電解質（電解）を用いた交流インピーダンス測定の結果（アレニウスプロット）を示す図である。
【図１０】図１０は、実施例に用いたゲル状の固体電解質を経時にて交流インピーダンス測定を実施した結果を示す図である。
【図１１】図１１は、リチウム空気二次電池（４）の０℃における定電流充放電試験の結果を示す図である。
【図１２】図１２は、リチウム空気二次電池（４）の０℃における充放電のサイクル特性試験結果を示す図である。
【図１３】図１３は、リチウム空気二次電池（５）の定電流充放電試験の結果を示す図である。
【発明を実施するための形態】
【００１３】
本発明は、正極としての空気極と、金属リチウム又はリチウム含有物質を含む負極と、ゲル状の固体電解質（以降、単にゲル電解質とも称する）とを少なくとも備えたリチウム空気二次電池に関する。このゲル電解質は、固体電解質塩と、溶媒と、前記式（１）乃至式（３）で表される化合物又はその薬学的に使用可能な塩のうちの少なくとも一種からなる脂質ペプチド型化剤とを含む、ゲル状の固体電解質である。
特に本発明は、リチウム空気二次電池の電解質として、脂質ペプチド型ゲル化剤を含むゲル状の固体電解質を用いていることを大きな特徴とする。
以下、各構成成分について説明する。
【００１４】
［空気極（正極）］
本発明のリチウム空気二次電池において用いる空気極としては、従来よりリチウム空気二次電池の正極として提案された空気極を使用可能であり、例えば、正極用触媒をカーボン材料に担持させたものを使用可能である。
前記正極用触媒としては、白金、ロジウム、パラジウム、銀及びルテニウムからなる群から選択される貴金属並びに、ペロブスカイト酸化物、マンガン酸化物、コバルト酸化物、酸化ニッケル、酸化鉄及び酸化銅からなる群から選択される金属酸化物を挙げることができる。
また、カーボン材料としては、ケッチェンブラック（登録商標）、アセチレンブラックなどのカーボンブラック類、活性炭、グラファイト、カーボン繊維などの、多孔質カーボン又は微細化カーボンを用いることができる。
【００１５】
本発明において使用する空気極の中でも、正極用触媒として、マンガン酸化物を担持させた多孔質カーボン又は微細化カーボンを使用することが好ましい。
【００１６】
空気極は、具体的には、前記記正極用触媒とカーボン材料に有機バインダを加えた正極材料を集電体に圧着させて形成する。
ここで用いる有機バインダとしては、ポリテトラフルオロエチレン、ポリフッ化ビニリデン、及び炭素繊維等を使用可能であり、集電体としては、ステンレスメッシュ、ニッケルメッシュ、金メッシュ等を用いることができる。
【００１７】
［負極］
本発明のリチウム空気二次電池において用いる負極としては、金属リチウム、又は、リチウムカーボン、リチウムシリコン、リチウムアルミニウム、リチウムインジウム、リチウム錫、窒化リチウム等のリチウム含有物質を用いることが出来る。
中でも、負極として金属リチウムを用いることが好ましい。
【００１８】
負極は、具体的には、金属リチウム又はリチウム含有物質をステンレスメッシュ等の集電体に圧着形成させるか、或いは金属リチウム又はリチウム含有物質を例えば板状等の所望の形状に成形して用いてもよい。
【００１９】
［ゲル状の固体電解質］
＜脂質ペプチド型ゲル化剤＞
本発明においてゲル状の固体電解質に用いられる脂質ペプチド型ゲル化剤としては、下記式（１）乃至式（３）で表される化合物（脂質ペプチド）又はその薬学的に使用可能な塩（疎水性部位である脂質部と親水性部位であるペプチド部とを有する低分子化合物）を用いることができる。
【化４】
0005988986.tif 000005
【００２０】
上記式（１）において、Ｒ１は炭素原子数９乃至２３の脂肪族基を表し、好ましくは、Ｒ１は不飽和結合を０乃至２個有し得る炭素原子数１１乃至２３の直鎖状脂肪族基であることが望ましい。
Ｒ１は及び隣接するカルボニル基で構成される脂質部（アシル基）の具体例としては、ラウロイル基、ドデシルカルボニル基、ミリストイル基、テトラデシルカルボニル基、パルミトイル基、マルガロイル基、オレオイル基、エライドイル基、リノレオイル基、ステアロイル基、バクセノイル基、オクタデシルカルボニル基、アラキドイル基、エイコシルカルボニル基、ベヘノイル基、エルカノイル基、ドコシルカルボニル基、リグノセイル基、ネルボノイル基等を挙げることができ、特に好ましいものとして、ラウロイル基、ミリストイル基、パルミトイル基、マルガロイル基、ステアロイル基、オレオイル基、エライドイル基及びベヘノイル基が挙げられる。
【００２１】
上記式（１）において、ペプチド部に含まれるＲ２は、水素原子、又は炭素原子数１若しくは２の分枝鎖を有し得る炭素原子数１乃至４のアルキル基を表す。
上記炭素原子数１若しくは２の分岐鎖を有し得る炭素原子数１乃至４のアルキル基とは、主鎖の炭素原子数が１乃至４であり、かつ炭素原子数１若しくは２の分岐鎖を有し得るアルキル基を意味し、その具体例としては、メチル基、エチル基、ｎ−プロピル基、ｉ−プロピル基、ｎ−ブチル基、ｉ−ブチル基、ｓｅｃ−ブチル基又はｔｅｒｔ−ブチル基などが挙げられる。
【００２２】
上記Ｒ２は好ましくは、水素原子、又は炭素原子数１の分岐鎖を有し得る炭素原子数１乃至３のアルキル基であり、より好ましくは水素原子である。
炭素原子数１の分岐鎖を有し得る炭素原子数１乃至３のアルキル基とは、主鎖の炭素原子数が１乃至３であり、かつ炭素原子数１の分岐鎖を有し得るアルキル基を意味し、その具体例としては、メチル基、エチル基、ｎ−プロピル基、ｉ−プロピル基、ｉ−ブチル基又はｓｅｃ−ブチル基などが挙げられ、好ましくはメチル基、ｉ−プロピル基、ｉ−ブチル基又はｓｅｃ−ブチル基である。
【００２３】
上記式（１）において、Ｒ３は−（ＣＨ２）ｎ−Ｘ基を表す。上記−（ＣＨ２）ｎ−Ｘ基において、ｎは１乃至４の数を表し、Ｘはアミノ基、グアニジノ基、−ＣＯＮＨ２基、又は窒素原子を１乃至３個有し得る５員環式基若しくは６員環式基、又は５員環と６員環から構成される縮合複素環式基を表す。
上記Ｒ３を表す−（ＣＨ２）ｎ−Ｘ基において、Ｘは好ましくはアミノ基、グアニジノ基、カルバモイル基（−ＣＯＮＨ２基）、ピロール基、イミダゾール基、ピラゾール基又はインドール基であり、より好ましくはイミダゾール基である。また、上記−（ＣＨ２）ｎ−Ｘ基において、ｎは好ましくは１又は２であり、より好ましくは１である。
従って、上記−（ＣＨ２）ｎ−基は、好ましくはアミノメチル基、２−アミノエチル基、３−アミノプロピル基、４−アミノブチル基、カルバモイルメチル基、２−カルバモイルエチル基、３−カルバモイルブチル基、２−グアニジノエチル基、３−グアニジノブチル基、ピロールメチル基、４−イミダゾールメチル基、ピラゾールメチル基、又は３−インドールメチル基を表し、より好ましくは４−アミノブチル基、カルバモイルメチル基、２−カルバモイルエチル基、３−グアニジノブチル基、４−イミダゾールメチル基又は３−インドールメチル基を表し、さらに好ましくは４−イミダゾールメチル基である。
【００２４】
上記式（１）で表される化合物において、脂質ペプチド型ゲル化剤として特に好適な脂質ペプチドとしては、以下の脂質部とペプチド部（アミノ酸集合部）から形成される化合物である。なおアミノ酸の略称としては、アラニン（Ａｌａ）、アスパラギン（Ａｓｎ）、グルタミン（Ｇｌｎ）、グリシン（Ｇｌｙ）、ヒスチジン（Ｈｉｓ）、イソロシン（Ｉｌｅ）、ロイシン（Ｌｅｕ）、リジン（Ｌｙｓ）、トリプトファン（Ｔｒｐ）、バリン（Ｖａｌ）を表す。：ラウロイル−Ｇｌｙ−Ｈｉｓ、ラウロイル−Ｇｌｙ−Ｇｌｎ、ラウロイル−Ｇｌｙ−Ａｓｎ、ラウロイル−Ｇｌｙ−Ｔｒｐ、ラウロイル−Ｇｌｙ−Ｌｙｓ、ラウロイル−Ａｌａ−Ｈｉｓ、ラウロイル−Ａｌａ−Ｇｌｎ、ラウロイル−Ａｌａ−Ａｓｎ、ラウロイル−Ａｌａ−Ｔｒｐ、ラウロイル−Ａｌａ−Ｌｙｓ；ミリストイル−Ｇｌｙ−Ｈｉｓ、ミリストイル−Ｇｌｙ−Ｇｌｎ、ミリストイル−Ｇｌｙ−Ａｓｎ、ミリストイル−Ｇｌｙ−Ｔｒｐ、ミリストイル−Ｇｌｙ−Ｌｙｓ、ミリストイル−Ａｌａ−Ｈｉｓ、ミリストイル−Ａｌａ−Ｇｌｎ、ミリストイル−Ａｌａ−Ａｓｎ、ミリストイル−Ａｌａ−Ｔｒｐ、ミリストイル−Ａｌａ−Ｌｙｓ；パルミトイル−Ｇｌｙ−Ｈｉｓ、パルミトイル−Ｇｌｙ−Ｇｌｎ、パルミトイル−Ｇｌｙ−Ａｓｎ、パルミトイル−Ｇｌｙ−Ｔｒｐ、パルミトイル−Ｇｌｙ−Ｌｙｓ、パルミトイル−Ａｌａ−Ｈｉｓ、パルミトイル−Ａｌａ−Ｇｌｎ、パルミトイル−Ａｌａ−Ａｓｎ、パルミトイル−Ａｌａ−Ｔｒｐ、パルミトイル−Ａｌａ−Ｌｙｓ；ステアロイル−Ｇｌｙ−Ｈｉｓ、ステアロイル−Ｇｌｙ−Ｇｌｎ、ステアロイル−Ｇｌｙ−Ａｓｎ、ステアロイル−Ｇｌｙ−Ｔｒｐ、ステアロイル−Ｇｌｙ−Ｌｙｓ、ステアロイル−Ａｌａ−Ｈｉｓ、ステアロイル−Ａｌａ−Ｇｌｎ、ステアロイル−Ａｌａ−Ａｓｎ、ステアロイル−Ａｌａ−Ｔｒｐ、ステアロイル−Ａｌａ−Ｌｙｓ。
【００２５】
最も好ましいものとして、ラウロイル−Ｇｌｙ−Ｈｉｓ、ラウロイル−Ａｌａ−Ｈｉｓ−ミリストイル−Ｇｌｙ−Ｈｉｓ、ミリストイル−Ａｌａ−Ｈｉｓ；パルミトイル−Ｇｌｙ−Ｈｉｓ、パルミトイル−Ａｌａ−Ｈｉｓ；ステアロイル−Ｇｌｙ−Ｈｉｓ、ステアロイル−Ａｌａ−Ｈｉｓが挙げられる。
【００２６】
【化５】
0005988986.tif 000006
上記式（２）において、Ｒ４は炭素原子数９乃至２３の脂肪族基を表し、好ましい具体例としては、前出のＲ１で定義したものと同じ基が挙げられる。
上記式（２）において、Ｒ５乃至Ｒ７は、それぞれ独立して、水素原子、又は炭素原子数１若しくは２の分枝鎖を有し得る炭素原子数１乃至４のアルキル基、又は−（ＣＨ２）ｎ−Ｘ基を表し、且つＲ５乃至Ｒ７のうち少なくとも一つ以上が−（ＣＨ２）ｎ−Ｘ基を表す。ｎは１乃至４の数を表し、Ｘはアミノ基、グアニジノ基、−ＣＯＮＨ２基、又は窒素原子を１乃至３個有し得る５員環式基若しくは６員環式基、又は５員環と６員環から構成される縮合複素環式基を表す。ここでＲ５乃至Ｒ７の好ましい具体例としては、前出のＲ２及びＲ３で定義したものと同じ基が挙げられる。
【００２７】
上記式（２）で表される化合物において、好適な脂質ペプチドとしては、以下の脂質部とペプチド部（アミノ酸集合部）から形成される化合物である。ミリストイル−Ｇｌｙ−Ｇｌｙ−Ｈｉｓ、ミリストイル−Ｇｌｙ−Ｇｌｙ−Ｇｌｎ、ミリストイル−Ｇｌｙ−Ｇｌｙ−Ａｓｎ、ミリストイル−Ｇｌｙ−Ｇｌｙ−Ｔｒｐ、ミリストイル−Ｇｌｙ−Ｇｌｙ−Ｌｙｓ、ミリストイル−Ｇｌｙ−Ａｌａ−Ｈｉｓ、ミリストイル−Ｇｌｙ−Ａｌａ−Ｇｌｎ、ミリストイル−Ｇｌｙ−Ａｌａ−Ａｓｎ、ミリストイル−Ｇｌｙ−Ａｌａ−Ｔｒｐ、ミリストイル−Ｇｌｙ−Ａｌａ−Ｌｙｓ、ミリストイル−Ａｌａ−Ｇｌｙ−Ｈｉｓ、ミリストイル−Ａｌａ−Ｇｌｙ−Ｇｌｎ、ミリストイル−Ａｌａ−Ｇｌｙ−Ａｓｎ、ミリストイル−Ａｌａ−Ｇｌｙ−Ｔｒｐ、ミリストイル−Ａｌａ−Ｇｌｙ−Ｌｙｓ、ミリストイル−Ｇｌｙ−Ｈｉｓ−Ｇｌｙ、ミリストイル−Ｈｉｓ−Ｇｌｙ−Ｇｌｙ、パルミトイル−Ｇｌｙ−Ｇｌｙ−Ｈｉｓ、パルミトイル−Ｇｌｙ−Ｇｌｙ−Ｇｌｎ、パルミトイル−Ｇｌｙ−Ｇｌｙ−Ａｓｎ、パルミトイル−Ｇｌｙ−Ｇｌｙ−Ｔｒｐ、パルミトイル−Ｇｌｙ−Ｇｌｙ−Ｌｙｓ、パルミトイル−Ｇｌｙ−Ａｌａ−Ｈｉｓ、パルミトイル−Ｇｌｙ−Ａｌａ−Ｇｌｎ、パルミトイル−Ｇｌｙ−Ａｌａ−Ａｓｎ、パルミトイル−Ｇｌｙ−Ａｌａ−Ｔｒｐ、パルミトイル−Ｇｌｙ−Ａｌａ−Ｌｙｓ、パルミトイル−Ａｌａ−Ｇｌｙ−Ｈｉｓ、パルミトイル−Ａｌａ−Ｇｌｙ−Ｇｌｎ、パルミトイル−Ａｌａ−Ｇｌｙ−Ａｓｎ、パルミトイル−Ａｌａ−Ｇｌｙ−Ｔｒｐ、パルミトイル−Ａｌａ−Ｇｌｙ−Ｌｙｓ、パルミトイル−Ｇｌｙ−Ｈｉｓ−Ｇｌｙ、パルミトイル−Ｈｉｓ−Ｇｌｙ−Ｇｌｙ。
【００２８】
これらのうち、最も好ましいものとして、ラウロイル−Ｇｌｙ−Ｇｌｙ−Ｈｉｓ、ミリストイル−Ｇｌｙ−Ｇｌｙ−Ｈｉｓ、パルミトイル−Ｇｌｙ−Ｇｌｙ−Ｈｉｓ、パルミトイル−Ｇｌｙ−Ｈｉｓ−Ｇｌｙ、パルミトイル−Ｈｉｓ−Ｇｌｙ−Ｇｌｙ、ステアロイル−Ｇｌｙ−Ｇｌｙ−Ｈｉｓが挙げられる。
【００２９】
【化６】
0005988986.tif 000007
【００３０】
上記式（３）において、Ｒ８は炭素原子数９乃至２３の脂肪族基を表し、好ましい具体例としては、前出のＲ１で定義したものと同じ基が挙げられる。
上記式（３）において、Ｒ９乃至Ｒ１２は、それぞれ独立して、水素原子、又は炭素原子数１若しくは２の分枝鎖を有し得る炭素原子数１乃至４のアルキル基、又は−（ＣＨ２）ｎ−Ｘ基を表し、且つＲ９乃至Ｒ１２のうち少なくとも一つ以上が−（ＣＨ２）ｎ−Ｘ基を表す。ｎは１乃至４の数を表し、Ｘはアミノ基、グアニジノ基、−ＣＯＮＨ２基、又は窒素原子を１乃至３個有し得る５員環式基若しくは６員環式基、又は５員環と６員環から構成される縮合複素環式基を表す。ここでＲ９乃至Ｒ１２の好ましい具体例としては、前出のＲ２及びＲ３で定義したものと同じ基が挙げられる。
したがって上記式（３）で表される化合物において、好適な脂質ペプチド型ゲル化剤として、特に好適な脂質ペプチドとしては、ラウロイル−Ｇｌｙ−Ｇｌｙ−Ｇｌｙ−Ｈｉｓ、ミリストイル−Ｇｌｙ−Ｇｌｙ−Ｇｌｙ−Ｈｉｓ、パルミトイル−Ｇｌｙ−Ｇｌｙ−Ｇｌｙ−Ｈｉｓ、パルミトイル−Ｇｌｙ−Ｇｌｙ−Ｈｉｓ−Ｇｌｙ、パルミトイル−Ｇｌｙ−Ｈｉｓ−Ｇｌｙ−Ｇｌｙ、パルミトイル−Ｈｉｓ−Ｇｌｙ−Ｇｌｙ−Ｇｌｙ、ステアロイル−Ｇｌｙ−Ｇｌｙ−Ｇｌｙ−Ｈｉｓ等が挙げられる。
【００３１】
本発明において用いられる脂質ペプチド型ゲル化剤は、上記式（１）乃至式（３）で表される化合物（脂質ペプチド）又はその薬学的な使用可能な塩のうちの少なくとも一種からなり、ゲル化剤としてこれら化合物を単独で、或いは二種以上を組み合わせて用いることができる。
【００３２】
本発明におけるリチウム空気二次電池に用いるゲル状の固体電解質において、前記脂質ペプチド型ゲル化剤の割合は、得られるゲル状の固体電解質の総質量の０．１乃至３０質量％、好ましくは、１５乃至２０質量％である。
【００３３】
＜固体電解質塩＞
本発明においてゲル状の固体電解質に用いられる固体電解質塩としては、リチウムイオン二次電池に使用可能な固体電解質塩が使用できる。具体例としては、ＬｉＮ（ＳＯ２Ｃ２Ｆ５）２［別名：ＬｉＢＥＴＩ］、ＬｉＰＦ６、ＬｉＢＦ４、ＬｉＣｌＯ４、ＬｉＡｓＦ６、ＬｉＣＦ３ＳＯ３［別名：ＬｉＴＦＳ］、ＬｉＮ（ＳＯ２ＣＦ３）２［別名：ＬｉＴＦＳＩ］等やこれらの混合物が挙げられる。
本発明におけるゲル状の固体電解質において、固体電解質塩は、得られるゲル状の固体電解質に０．０１乃至２ｍｏｌ／ｋｇ、好ましくは、０．１乃至１ｍｏｌ／ｋｇの濃度で用いられる。
【００３４】
＜溶媒＞
本発明においてゲル状の固体電解質に用いられる溶媒とは、前述の固体電解質塩を溶解すると共に前述の脂質ペプチド型ゲル化剤をも溶解し、且つ、該ゲル化剤によってゲル化されるものであり、更に該固体電解質塩とゲル化剤の両者と反応することがないものを意味する。
本発明におけるゲル状の固体電解質において、溶媒の割合は、得られるゲル状の固体電解質の総質量の３０乃至９８質量％、好ましくは、６０乃至９５質量％である。
【００３５】
本発明において、上記溶媒として、有機溶媒を好適に使用可能であり、中でも、環状炭酸エステル類、鎖状炭酸エステル類、エーテル化合物及び環状炭酸エステル類からなる群から選択される少なくとも二種、具体的には、鎖状炭酸エステルと、環状炭酸エステル類又はエーテル化合物の何れか一方を含む二種混合溶媒であるか、鎖状炭酸エステル類、環状炭酸エステル類及び環状カルボン酸エステル類を含む三種混合溶媒であることが好ましい。
【００３６】
前記鎖状炭酸エステル類としては、例えば炭酸ジメチル（ジメチルカーボネート、ＤＭＣ）、炭酸ジエチル（ジエチルカーボネート、ＤＥＣ）、炭酸エチルメチル等が挙げられる。
前記環状炭酸エステル類としては、例えば炭酸エチレン（エチレンカーボネート）、炭酸プロピレン（プロピレンカーボネート）、炭酸ビニレン（ビニレンカーボネート）等が挙げられる
前記エーテル化合物としては、１，２−ジメトキシエタン等が挙げられる。
また前記環状カルボン酸エステル類としては、例えばγ−ブチロラクトン、γ−バレロラクトン等が挙げられる。
【００３７】
さらに本発明において、上記の鎖状及び環状の炭酸エステル種、エーテル化合物並びに環状カルボン酸エステル類に加え、第３の溶媒としてその他の溶媒を含んでいてもよい。
このようなその他の溶媒としては、Ｎ，Ｎ−ジメチルホルムアミド、ジメチルスルホキシド、Ｎ，Ｎ−ジメチルアセトアミド、１，３−ジメチル−２−イミダゾリジノン、Ｎ−メチル−２−ピロリドン、テトラヒドロフラン等の非プロトン性極性溶媒；メタノール、エタノール、ｎ−プロパノール、イソプロパノール等の低級脂肪族アルコール系溶媒；１，２−ジエトキシエタン（エチレングリコールジエチルエーテル）等のエーテル系溶媒；酢酸エチル、酢酸ブチル、メトキシブチルアセテート、メチルセロソルブアセテート、エチルセロソルブアセテート、プロピレングリコールモノメチルエーテルアセテート等の脂肪族エステル又は脂肪族エステルエーテル系溶媒；そして、アセトニトリル等のニトリル系溶媒が挙げられる。
その他溶媒は、溶媒全体の質量に対して０〜５０質量％の割合であることが好ましい。
【００３８】
これらの溶媒のうち、好ましい組み合わせの具体例としては、炭酸ジメチル（ジメチルカーボネート）と１，２−ジメトキシエタンの２種混合溶媒［鎖状炭酸エステル類とエーテル化合物との組み合わせ］、炭酸ジエチル（ジエチルカーボネート）と炭酸エチレン（エチレンカーボネート）の２種混合溶媒［鎖状炭酸エステル類と環状炭酸エステル類との組み合わせ］、及びγ−ブチロラクトン、炭酸ジエチル、炭酸エチレンの３種混合溶媒［環状カルボン酸エステル類と鎖状炭酸エステル類と環状炭酸エステル類との組み合わせ］等が挙げられる。
【００３９】
また前述の溶媒と前述の固体電解質の組み合わせの好適な例としては、炭酸ジメチル（ジメチルカーボネート）と１，２−ジメトキシエタンの２種混合溶媒とＬｉＮ（ＳＯ２ＣＦ３）２の組み合わせ；炭酸ジエチル（ジエチルカーボネート）と炭酸エチレン（エチレンカーボネート）の２種混合溶媒とＬｉＮ（ＳＯ２ＣＦ３）２の組み合わせ；γ−ブチロラクトンと炭酸ジエチル、炭酸エチレンの３種混合溶媒とＬｉＮ（ＳＯ２ＣＦ３）２の組み合わせが挙げられる。
【００４０】
炭酸ジメチル（ジメチルカーボネート）と１，２−ジメトキシエタンの２種混合溶媒の好ましい配合割合としては質量％で１０：９０乃至９０：１０であり、より好ましくは２５：７５、最も好ましくは５０：５０が挙げられる。
【００４１】
炭酸ジエチル（ジエチルカーボネート）と炭酸エチレンの２種混合溶媒の好ましい配合割合としては質量％で１０：９０乃至９０：１０であり、より好ましくは２０：８０、最も好ましくは２５：７５が挙げられる。
【００４２】
γ−ブチロラクトンと炭酸ジエチル（ジエチルカーボネート）と炭酸エチレン（エチレンカーボネート）の三種混合溶媒の好ましい配合割合としてはγ−ブチロラクトンが全体の１０質量％以上、炭酸ジエチル（ジエチルカーボネート）が１０質量％以上、残りが炭酸エチレン（エチレンカーボネート）であることが挙げられる。
また、該混合溶媒にあっては、サイクル特性を考慮して、γ−ブチロラクトンの配合割合は該混合溶媒の質量に基づいて３３．３質量％以下に制限することが好ましい。
好ましい配合割合は、γ−ブチロラクトンが３３．３質量％以下、炭酸ジエチル（ジエチルカーボネート）が２０質量％以上、残りが炭酸エチレン（エチレンカーボネート）であり、最も好ましい配合割合はγ−ブチロラクトンが３３．３質量％以下、炭酸ジエチル（ジエチルカーボネート）が３３．３質量％以上、残りが炭酸エチレン（エチレンカーボネート）であることが挙げられる。
【００４３】
＜ゲル状の固体電解質の製造＞
本発明のリチウム空気二次電池で用いるゲル状の固体電解質は、種々の方法によって得ることができる。たとえば、前記脂質ペプチド型ゲル化剤と前記固体電解質塩を前記溶媒に加熱溶解し、混合物（キャスティング液）を得る。加熱溶解時の温度は、使用する溶媒の沸点以下であればよい。
次のこの混合物を、必要に応じて、例えば平滑な面に適当量を滴下、或いは、適当な型に注入した後、室温以下で冷却し、静置することにより、ゲル電解質を得ることができる。
【実施例】
【００４４】
以下、本発明を実施例及び試験例を例に挙げて詳しく説明するが、本発明がこれらの例に限定されるものではない。【００４５】
［合成例１：脂質ペプチド（Ｎ−パルミトイル−Ｇｌｙ−Ｈｉｓ）の合成］
本実施例において、ゲル化剤として用いた脂質ペプチドは、以下に示す方法で合成した。
５００ｍＬの４つ口フラスコに、ヒスチジン１４．２ｇ（９１．６ｍｍｏｌ）、Ｎ−パルミトイル−Ｇｌｙ−メチル３０．０ｇ（９１．６ｍｍｏｌ）、トルエン３００ｇを投入し、塩基であるナトリウムメトキサイド  ２８％メタノール溶液３５．３ｇ（１８３．２ｍｍｏｌ）を加え、油浴で６０℃に加熱し１時間攪拌を続けた。その後、油浴を外し、２５℃まで放冷し、この溶液をアセトン６００ｇで再沈殿させ、濾取した。ここで得られた固体を、水６００ｇとメタノール７５０ｇの混合溶液に溶解し、ここに６規定塩酸３０．５ｍｌ（１８３．２ｍｍｏｌ）を加えて中和し固体を析出させ、ろ過した。次に、得られた固体をテトラヒドロフラン１２０ｇと水３０ｇの混合液に６０℃で溶解させ、酢酸エチル１５０ｇを加え、６０℃から３０℃まで冷却した。その後、析出した固体をろ過した。さらに得られた固体を、テトラヒドロフラン１２０ｇとアセトニトリル６０ｇ溶剤中に溶解し、６０℃に加熱し、１時間攪拌した後に冷却し、ろ過した。ここで得られた固体を水１２０ｇで洗浄し、ろ過後に減圧乾燥を行いＮ−パルミトイル−Ｇｌｙ−Ｈｉｓフリー体（以下、単にＮ−パルミトイル−Ｇｌｙ−Ｈｉｓとも称する）の白色の結晶、２６．９ｇ（収率６５％）を得た。【００４６】
［実施例１：リチウム空気二次電池（１）の製造及び充放電試験］
＜空気極：ＫＢ／ＥＭＤ／ＰＴＦＥ＝７５／１５／１０（質量比）＞
空気極を、電解ＭｎＯ２（ＥＭＤ）（株式会社高純度化学研究所製、１．５ｍｇ）、ケッチェンブラック（登録商標）（ＫＢ）（ＥＣ６００  ＪＤ、ライオン株式会社製、７．５ｍｇ）、ＰＴＦＥ（ポリテトラフルオロエチレン、アルドリッチ社製、１．０ｍｇ）を乳鉢で混合後、得られたペレット（１０ｍｇ）をステンレスメッシュ（ＳＵＳ−３１７６、株式会社ニラコ製、φ２８ｍｍ）に圧着することによって作製した。
＜負極＞
負極を、金属リチウム（本荘ケミカル株式会社、１．０×１．２ｃｍ）をステンレスメッシュ（ＳＵＳ−３１７６、株式会社ニラコ製、１．０×１．２ｃｍ）に圧着することによって作製した。
＜電解液＞
ジメチルカーボネート（ＤＭＣ、キシダ化学株式会社、リチウム一次・二次・ポリマー電池＆リチウムイオンキャパシタ用有機溶媒、５．０ｇ）と１，２−ジメトキシエタン（ＤＭＥ、キシダ化学株式会社製、リチウム一次・二次・ポリマー電池＆リチウムイオンキャパシタ用有機溶媒、５．０ｇ）を混合した後、この混合溶媒にＬｉＮ（ＳＯ２ＣＦ３）２（キシダ化学株式会社製、リチウム一次・二次・ポリマー電池＆リチウムイオンキャパシタ用電解質、２．９ｇ）溶解させることにより、電解液（１Ｍ  ＬｉＮ（ＳＯ２ＣＦ３）２  ＤＭＣ：ＤＭＥ＝５０：５０（ｗｔ％）溶液）を調製した。【００４７】
＜リチウム空気二次電池＞
片側が大気開放されたセル２を用いて、後述する充放電試験に供するリチウム空気二次電池１を作成した（図１参照）。
まず、上記の方法で作製した負極３をセル２の下部に設置した。
次に、上記方法で調製した電解液（１Ｍ  ＬｉＮ（ＳＯ２ＣＦ３）２  ＤＭＣ：ＤＭＥ＝５０：５０（ｗｔ％）溶液）１０．０ｇに、合成例１で調製した脂質ペプチド型ゲル化剤（Ｎ−パルミトイル−Ｇｌｙ−Ｈｉｓ）１．５ｇ（１３％）を添加し、８５℃に加熱、溶解することでゲル前駆体溶液を作製し、このゲル前躯体溶液を負極３が設置されたセル２内に添加した。このゲル前躯体溶液は、室温に冷却することでゲル化し、ゲル状の固体電解質４となった。
このゲル状の固体電解質３の上部に、上記電解液に１晩浸したセパレータ５（ガラスフィルター、アドバンテックＧＡ−１００）を２枚設置し、その上部に上記の方法で作製した空気極６を設置した。
設置した空気極６の上部に空気を取り込むための穴が開いたステンレス製の穴あき蓋８を設置し、リチウム空気二次電池（１）とした。【００４８】
＜充放電試験＞
図１に示すように、作製したリチウム空気二次電池（１）において、負極３側を対極（ＣＥ：counter electrode）及び参照極（ＲＥ：reference electrode）７（対極は参照極を兼ねる）として、空気極６側を作用極（ＷＥ：working electrode）（空気極は作用極を兼ねる）として、充放電試験を実施した。
充放電試験を定電流で実施し、充電および放電電流密度０．１ｍＡ／ｃｍ２、電圧範囲２．０Ｖ〜４．０Ｖとして２５℃で充放電試験を行った。
図２にリチウム空気二次電池（１）の定電流充放電試験の結果（４サイクル）を示す。【００４９】
図２に示すように、リチウム空気二次電池（１）の初回充電容量は１１３０ｍＡｈ／ｇを示し、４サイクル目にあっても７５０ｍＡｈ／ｇと高い容量値を示した。【００５０】
［実施例２：リチウム空気二次電池（２）の製造及び充放電試験］
空気極及び電解液の組成を変更した以外は実施例１と同様の方法でリチウム空気二次電池（２）を作製した。
＜空気極：ＫＢ／ＥＭＤ／ＰＴＦＥ＝８５／５／１０（質量比）＞
空気極を、電解ＭｎＯ２（ＥＭＤ）（株式会社高純度化学研究所製、０．５ｍｇ）、ケッチェンブラック（登録商標）（ＫＢ）（ＥＣ６００  ＪＤ、ライオン株式会社製、８．５ｍｇ）、ＰＴＦＥ（ポリテトラフルオロエチレン、アルドリッチ社製、１．０ｍｇ）を乳鉢で混合後、得られたペレット（１０ｍｇ）をステンレスメッシュ（ＳＵＳ−３１７６、株式会社ニラコ製、φ２８ｍｍ）に圧着することによって作製した。
＜電解液＞
ジエチルカーボネート（ＤＥＣ、キシダ化学株式会社製、リチウム一次・二次・ポリマー電池＆リチウムイオンキャパシタ用有機溶媒、２．５ｇ）とエチレンカーボネート（ＥＣ、キシダ化学株式会社製、リチウム一次・二次・ポリマー電池＆リチウムイオンキャパシタ用有機溶媒、７．５ｇ）を混合した後、この混合溶媒にＬｉＮ（ＳＯ２ＣＦ３）２（キシダ化学株式会社製、リチウム一次・二次・ポリマー電池＆リチウムイオンキャパシタ用電解質、２．３ｇ）を溶解させることにより、電解液（１Ｍ  ＬｉＮ（ＳＯ２ＣＦ３）２  ＤＥＣ：ＥＣ＝２５：７５（ｗｔ％））を調製した。【００５１】
＜充放電試験＞
充放電試験を定電流で実施し、充電および放電電流０．１ｍＡ／ｃｍ２、電圧範囲２．０Ｖ〜４．５Ｖとして充放電試験を行った。
図３にリチウム空気二次電池（２）の定電流充放電試験の結果（３サイクル）を示す。
また図４には、ゲル状の固体電解質の代わりに上記電解液（１Ｍ  ＬｉＮ（ＳＯ２ＣＦ３）２  ＤＥＣ：ＥＣ＝２５：７５（ｗｔ％））をそのまま（ゲル化させずに）使用したリチウム空気二次電池を作製し、充電および放電電流密度０．２ｍＡ／ｃｍ２として行った初回の充放電試験結果を併せて示す。【００５２】
図３及び図４に示すように、リチウム空気二次電池（２）並びに電解液を用いたセルのの初回放電容量はいずれも１２００ｍＡｈ／ｇを超え、ゲル状の固体電解質を用いたセルにおいても液状電解質のセルと同程度の放電容量が得られるとする結果を示した。
なお図４に示すように、電位の平坦部は、放電及び充電ともにゲル状の固体電解質を用いたセルが、液状電解質のセルの結果と比べ、わずかに低くなるとする結果となっているが、これはゲル内では液体内に比べてのリチウムイオンの拡散が遅いためと推定される。
但し、図３に示すように、ゲル状の固体電解質を用いたリチウム空気二次電池（２）のサイクル特性に関しては劣化が認められた。この要因として、ゲル電解質と正極（空気極）及び負極との界面における接触が低下し、特に空気極側での抵抗の増加が顕著であったことに起因するものとみられ、空気極側のゲル電解質との接触の改良によってサイクル特性の向上が期待される結果となった。【００５３】
［実施例３：リチウム空気二次電池（３）の製造及び充放電試験］
空気極及び電解液の組成を変更した以外は実施例１と同様の方法でリチウム空気二次電池（３）を作製した。
＜空気極＞
実施例２で使用したものを用いた。
＜電解液＞
γ−ブチロラクトン（ＧＢＬ、キシダ化学株式会社製、リチウム一次・二次・ポリマー電池＆リチウムイオンキャパシタ用有機溶媒、３．３ｇ）とＤＥＣ（キシダ化学株式会社製、リチウム一次・二次・ポリマー電池＆リチウムイオンキャパシタ用有機溶媒、３．３ｇ）、ＥＣ（キシダ化学株式会社製、リチウム一次・二次・ポリマー電池＆リチウムイオンキャパシタ用有機溶媒、３．３ｇ）を混合した後、この混合溶媒にＬｉＮ（ＳＯ２ＣＦ３）２（キシダ化学株式会社製、リチウム一次・二次・ポリマー電池＆リチウムイオンキャパシタ用電解質、２．９ｇ）溶解させることにより、電解液（１Ｍ  ＬｉＮ（ＳＯ２ＣＦ３）２  ＧＢＬ：ＤＥＣ：ＥＣ＝１：１：１（質量比））を調製した。【００５４】
＜充放電試験＞
充放電試験は定電流で実施し、充電および放電電流密度０．１ｍＡ／ｃｍ２、電圧範囲２．０Ｖ〜４．５Ｖとして充放電試験を行った。
図５にリチウム空気二次電池（３）の定電流充放電試験の結果（３サイクル）を示す。【００５５】
図５に示すように、リチウム空気二次電池（３）の初回充放電容量は１０００ｍＡｈ／ｇを超え、２サイクル目に一旦容量が減少したものの、３サイクル目には再び１０００ｍＡｈ／ｇを超え高い容量値を示した。なおその後さらに充放電試験を実施したところ、１０サイクルにわたって充放電が可能であるとする結果が得られた。
本結果は、実施例２で用いた電解液にγ−ブチロラクトンを添加することにより、実施例２では劣化が認められたサイクル特性を改善できる点を示すものであった。【００５６】
［実施例４：リチウム空気二次電池（４）の製造、長期休止時間を含む充放電試験及び交流インピーダンス測定］
空気極及び電解液の組成を変更した以外は実施例１と同様の方法でリチウム空気二次電池（４）を作製した。
＜空気極＞
実施例２で使用したものを用いた。
＜電解液＞
実施例３で使用したものを用いた。【００５７】
＜充放電試験及び交流インピーダンス測定＞
充放電試験は定電流で実施し、充電および放電電流密度０．１ｍＡ／ｃｍ２、電圧範囲２．０Ｖ〜４．５Ｖとした。
但し、充放電後にそれぞれ長期休止時間を設け、すなわち放電終了後に２．５Ｖで２４時間静止、充電終了後に４．３Ｖで２４時間静止させた。
また、放電終了後に交流インピーダンス測定（測定機器  Ｓｏｌａｒｔｒｏｎ社製  電気化学アナライザー  Ｓｏｌａｒｔｒｏｎ  １２８０＋１２６７）を実施した。
図６にリチウム空気二次電池（４）の定電流充放電試験の結果（３サイクル）を、図７に交流インピーダンス測定から得られた放電後のゲル状の固体電解質の伝導度を示す。【００５８】
図６に示すように、３サイクル終了後も容量の低下は少なく、充放電後に２４時間の静止時間を設けることでサイクル特性が向上しているとする結果が得られた。
また、図７に示すように、３サイクルの放電後のゲル電解質の伝導度の変化が少なく数値が安定しており、充放電後の長期休止時間を設けることによりゲル電解質の安定性向上し、これがリチウム空気電池のサイクル特性の向上に繋がることが示唆される結果となった。【００５９】
［実施例５：ゲル状の固体電解質に用いたゲルのインピーダンス特性］
実施例２及び実施例３で製造したリチウム空気二次電池（２）乃至（３）において、ゲル状の固体電解質として用いた２種のゲルについて、インピーダンス特性を評価した。
また、実施例３で使用したゲル状の固体電解質において、使用した電解液に変えて、ＥＣの添加量を変化させた電解液（１Ｍ  ＬｉＮ（ＳＯ２ＣＦ３）２  ＧＢＬ：ＤＥＣ：ＥＣ＝１：１：３（質量比））を用いたゲルを作成し、上述のゲルと併せてインピーダンス特性を実施した。交流インピーダンス測定は２５℃で実施し、使用機器はＳｏｌａｒｔｒｏｎ社製  電気化学アナライザー  Ｓｏｌａｒｔｒｏｎ  １２８０＋１２６７を用いた。
得られた結果を図８に示す。【００６０】
図８に示すように、ＥＣ：ＤＥＣを質量比で３：１で使用した実施例２で用いたゲルにおいては抵抗値が比較的大きく、室温における伝導度はｌｏｇ（σ／Ｓｃｍ−１）＝−２程度であった。
一方、電解液にＧＢＬを添加し、さらにＤＥＣの割合を増加させることにより、伝導度の値は向上し、ＥＣ：ＤＥＣ：ＧＢＬを質量比で１：１：１で使用した実施例３で用いたゲルにおいては、室温の伝導度はｌｏｇ（σ／Ｓｃｍ−１）＝−１．７程度と良好な伝導度を示した。すなわち、前述に示した実施例３のリチウム空気二次電池における充放電のサイクル特性に優れるという結果は、ＧＢＬの添加等によるゲルの伝導度の向上が一因となっていることが示唆される結果が得られた。【００６１】
［実施例６：ゲル状の固体電解質に用いたゲル及び電解液のインピーダンス特性（温度依存性）］
実施例３で製造したゲル状の固体電解質（電解液（１Ｍ  ＬｉＮ（ＳＯ２ＣＦ３）２  ＧＢＬ：ＤＥＣ：ＥＣ＝１：１：１（質量比））を用いて、交流インピーダンス測定を実施した。交流インピーダンス測定については、測定温度を−２０℃〜５０℃の温度範囲で種々に変化させて実施した以外は実施例５と同様の方法で実施した。
また比較として、実施例３で用いた電解液において合成例１で脂質ペプチド型ゲル化剤を添加せず、ゲル化を行わない（電解液（液状）のままとする）以外は、上記と同様の手順で交流インピーダンス測定を実施した。
得られた結果（アレニウスプロット）をそれぞれ図９に示す。【００６２】
図９に示すアレニウスプロットから得られた活性エネルギーＥａはゲル状の固体電解質において０．１５５（ｅＶ）、電解液において０．１４９（ｅＶ）であった。
すなわち、通常、従来提案されているゲル化剤を用いたゲル電解質では、ゲル化すると伝導度は低下するとされるものの、本発明で規定する脂質ペプチド型ゲル化剤を用いて得たゲルではゲル化しても電解液と同程度の伝導度を示すとする結果となった。また、ゲル電解質で課題とされる低温での伝導度も極めて高く、−２０℃でも使用することができるとする結果が得られた。【００６３】
［実施例７：ゲル状の固体電解質に用いたゲルのインピーダンス特性（経時変化）］
ゲル状の固体電解質作製後（１日目）から３０日経過後まで経時的に交流インピーダンス測定を実施し、測定温度を２５℃とした以外は、実施例６で用いたゲル状の固体電解質、測定条件にて交流インピーダンス測定を実施した。
得られた結果を、横軸に経過時間（日数）、縦軸に交流インピーダンス測定より得られた金属リチウム（電極）とゲル電解質の界面抵抗値として図１０に示す。【００６４】
図１０に示すように、３０日間経過後の界面抵抗値の上昇は少なく、このゲル状の固体電解質が金属リチウムに対して、高い安定性を有していることが示唆される結果となった。【００６５】
［実施例８：リチウム空気二次電池（４）の製造、０℃における充放電試験及び交流インピーダンス測定］
空気極及び電解液の組成を変更した以外は実施例１と同様の方法でリチウム空気二次電池（４）を作製した。
＜空気極＞
実施例２で使用したものを用いた。
＜電解液＞
実施例３で使用したものを用いた。【００６６】
＜充放電試験及び交流インピーダンス測定＞
充放電試験は定電流で実施し、充電および放電電流密度０．１ｍＡ／ｃｍ２、電圧範囲２．０Ｖ〜４．５Ｖとした。その時、リチウム空気二次電池を０℃に、冷却して行った。
但し、充放電後にそれぞれ長期休止時間を設け、すなわち放電終了後に２．５Ｖで２４時間静止、充電終了後に４．３Ｖで２４時間静止させた。
また、放電終了後に交流インピーダンス測定（測定機器  Ｓｏｌａｒｔｒｏｎ社製  電気化学アナライザー  Ｓｏｌａｒｔｒｏｎ  １２８０＋１２６７）を実施した。
図１１にリチウム空気二次電池（４）の定電流充放電試験の結果（３サイクル）を、図１２に充放電のサイクル特性試験結果を示す。【００６７】
図１１に示すように、０℃に冷却しても充放電圧並びにその容量の低下は室温時の試験にくらべ少なかった。既存の固体電解質ゲルでは、０℃に冷却することにより、電気の伝道度が極端に低下し、二次電池として充放電の機能がなさなくなるのが通常だが、本発明の電解質ゲルは、０℃の冷却状態でも十分に二次電池として
また、図１２に示すように、そのサイクル特性も室温時と同等に機能する結果となった。【００６８】
［実施例９：リチウム空気二次電池（５）の製造及び充放電試験］
空気極及び電解液の組成を変更した以外は実施例１と同様の方法でリチウム空気二次電池（５）を作製した。
＜空気極＞
実施例２で使用したものを用いた。
＜電解液＞
γ−ブチロラクトン（ＧＢＬ、キシダ化学株式会社製、リチウム一次・二次・ポリマー電池＆リチウムイオンキャパシタ用有機溶媒、３．３ｇ）とＤＥＣ（キシダ化学株式会社製、リチウム一次・二次・ポリマー電池＆リチウムイオンキャパシタ用有機溶媒、４．４ｇ）、ＥＣ（キシダ化学株式会社製、リチウム一次・二次・ポリマー電池＆リチウムイオンキャパシタ用有機溶媒、２．２ｇ）を混合した後、この混合溶媒にＬｉＮ（ＳＯ２ＣＦ３）２（キシダ化学株式会社製、リチウム一次・二次・ポリマー電池＆リチウムイオンキャパシタ用電解質、２．９ｇ）溶解させることにより、電解液（１Ｍ  ＬｉＮ（ＳＯ２ＣＦ３）２  ＧＢＬ：ＤＥＣ：ＥＣ＝１．５：２：１（質量比））を調製した。【００６９】
＜充放電試験＞
充放電試験は定電流で実施し、充電および放電電流密度０．１ｍＡ／ｃｍ２、電圧範囲２．０Ｖ〜４．５Ｖとして充放電試験を行った。
図１３にリチウム空気二次電池（５）の定電流充放電試験の結果（３サイクル）を示す。
図１３に示すように、リチウム空気二次電池（５）の充放電容量が向上する結果が得られた。
【符号の説明】
【００７０】
１・・・リチウム空気二次電池
２・・・セル
３・・・負極
４・・・ゲル状の固体電解質
５・・・セパレータ
６・・・空気極（作用極を兼ねる）
７・・・対極（参照極を兼ねる）
８・・・穴あき蓋
【図２】
0005988986.tif 000011
【図３】
0005988986.tif 000012
【図４】
0005988986.tif 000013
【図５】
0005988986.tif 000014
【図６】
0005988986.tif 000015
【図７】
0005988986.tif 000016
【図８】
0005988986.tif 000017
【図９】
0005988986.tif 000018
【図１０】
0005988986.tif 000019
【図１１】
0005988986.tif 000020
【図１２】
0005988986.tif 000021
【図１３】
0005988986.tif 000022
【図１】
0005988986.tif 000023